(57)【要約】  色調並びに弾性率に優れ、かつ、ガスバリア性に優れ吸水率の低いポリアミド樹脂を提供する。  ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍであることを特徴とするポリアミド樹脂による。【特許請求の範囲】
【請求項１】
ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍであることを特徴とするポリアミド樹脂。
【請求項２】
リン原子濃度が１〜５００質量ｐｐｍであることを特徴とする請求項１に記載のポリアミド樹脂。
【請求項３】
ナトリウム原子濃度が１〜５００質量ｐｐｍであることを特徴とする請求項１又は２に記載のポリアミド樹脂。
【請求項４】
キシリレンジアミン（Ａ−１）が、メタキシリレンジアミン、パラキシリレンジアミン又はこれらの混合物であることを特徴とする請求項１に記載のポリアミド樹脂。
【請求項５】
ビス（アミノメチル）シクロヘキサン（Ａ−２）が、１，４−ビス（アミノメチル）シクロヘキサン、１，３−ビス（アミノメチル）シクロヘキサン又はこれらの混合物であることを特徴とする請求項１に記載のポリアミド樹脂。
【請求項６】
ジカルボン酸構成単位がセバシン酸（Ｂ）に由来することを特徴とする請求項１に記載のポリアミド樹脂。
【請求項７】
数平均分子量が１０，０００〜５０，０００であることを特徴とする請求項１に記載のポリアミド樹脂。
【請求項８】
下記関係式（１）で表される、ジカルボン酸成分に対するジアミン成分の反応モル比（ｒ）が０．９８〜１．１であることを特徴とする請求項１に記載のポリアミド樹脂。
ｒ＝（１−ｃＮ−ｂ（Ｃ−Ｎ））／（１−ｃＣ＋ａ（Ｃ−Ｎ））      （１）
（式中、ａ＝Ｍ１／２、ｂ＝Ｍ２／２、ｃ＝１８．０１５であり、Ｍ１はジアミン成分の分子量（ｇ／ｍｏｌ）、Ｍ２はジカルボン酸成分の分子量（ｇ／ｍｏｌ）、Ｎは末端アミノ基濃度（ｅｑ／ｇ）、Ｃは末端カルボキシル基濃度（ｅｑ／ｇ）を表す。）
【請求項９】
請求項１〜８のいずれか１項に記載のポリアミド樹脂を成形してなる成形品。
【発明の詳細な説明】
【技術分野】
【０００１】
本発明は、ポリアミド樹脂組成物に関し、詳しくは、色調並びに弾性率に優れ、かつ、ガスバリア性に優れ吸水率の低いポリアミド樹脂に関する。
【背景技術】
【０００２】
ポリアミド樹脂は、耐衝撃性、耐摩擦・摩耗性などの機械的強度に優れ、耐熱性、耐油性などにも優れたエンジニアリングプラスチックスとして、自動車部品、電子・電気機器部品、ＯＡ機器部品、機械部品、建材・住設関連部品などの分野で広く使用されており、近年更に使用分野が広がっている。【０００３】
ポリアミド樹脂には、例えばポリアミド６、ポリアミド６６など多くの種類が知られているが、メタキシリレンジアミンとアジピン酸から得られるメタキシリレンアジパミド（以下、「ＭＸＤ６ポリアミド」ということもある。）は、ポリアミド６、ポリアミド６６などとは異なって、主鎖に芳香環を有し、高剛性、低吸水率で、耐油性に優れ、また成形においては、成形収縮率が小さく、引けやソリが小さいことから精密成形にも適しており、極めて優れたポリアミド樹脂として位置付けられる。これらのことから、ＭＸＤ６ポリアミドは、自動車等輸送機部品、一般機械部品、精密機械部品、電子・電気機器部品、レジャースポーツ用品、土木建築用部材等の様々な分野での成形材料、特に射出成形用材料として、近年ますます広く利用されてきている。【０００４】
しかし、ＭＸＤ６ポリアミドは、ポリアミド６６などの他のポリアミド樹脂に比べれば、吸水率は低いが、近年の更なる要求に伴い、より吸水率の低い成形材料が求められている。
また、より軽くて強いポリアミド樹脂材料も求められている。ＭＸＤ６ポリアミドよりも軽く、吸水率の低いキシリレン系ポリアミド樹脂として、キシレンジアミンとセバシン酸から得られるキシリレンセバカミド樹脂（以下、「ＸＤ１０系ポリアミド」ともいう。）がある。【０００５】
しかしながら、キシリレンジアミンを構成単位とするポリアミド樹脂は、構造的にベンジルメチレン部位でラジカルが発生しやすく、ポリアミド６等と比較すると黄変しやすい樹脂である。ＭＸＤ６ポリアミドの黄変防止の手法として、本出願人より、ポリアミド樹脂に燐系酸化防止剤およびアルカリ成分を含有させる方法が提案されている（特許文献１）。この手法によれば、黄変防止効果は達成されるが、黄変を防止する程度に燐系酸化防止剤を含有させるとコスト高になったり、また、フィルムを押出成形する際に、燐化合物がフィルター等に析出する場合があり、用途によっては適用困難な場合があった。【０００６】
キシリレンジアミンに由来する単位を構成単位とするポリアミド樹脂に代わり、ベンジルメチレン部位を有さないビス（アミノメチル）シクロヘキサンと、ジカルボン酸から得られるポリアミド樹脂（以下、「ＢＡＣポリアミド」ともいう。）は、耐熱老化性に優れることが期待される。しかしながら、ＢＡＣポリアミドも黄変の問題はないわけではなく、特に吸水率の低いＢＡＣポリアミドとして、近年注目されているビス（アミノメチル）シクロヘキサンとセバシン酸から得られるポリアミド樹脂（以下、「ＢＡＣ１０系ポリアミド」ともいう。）においても、黄変や耐熱老化性に課題を抱えていた。
【先行技術文献】
【特許文献】
【０００７】
【特許文献１】特開２００７−３１４７５号公報
【発明の概要】
【発明が解決しようとする課題】
【０００８】
本発明の目的は、上記課題を解決し、黄変しにくいＸＤ１０系ポリアミド又はＢＡＣ１０系ポリアミド樹脂を提供することにある。
【課題を解決するための手段】
【０００９】
本発明者らは、黄変しにくいＸＤ１０系又はＢＡＣ１０系ポリアミド樹脂を得るべく、鋭意検討を重ねた結果、添加剤に依ることなく、ＸＤ１０系又はＢＡＣ１０系ポリアミド樹脂自身が含有する硫黄の量を特定量に制御することにより、驚くべきことに、黄変の抑制が達成できることを見出し、本発明を完成するに到ったのである。【００１０】
すなわち、本発明の第１の発明によれば、ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍであることを特徴とするポリアミド樹脂が提供される。【００１１】
また、本発明の第２の発明によれば、第１の発明において、リン原子濃度が１〜５００質量ｐｐｍであることを特徴とするポリアミド樹脂が提供される。【００１２】
また、本発明の第３の発明によれば、第１又は第２の発明において、ナトリウム原子濃度が１〜５００質量ｐｐｍであることを特徴とするポリアミド樹脂が提供される。【００１３】
また、本発明の第４の発明によれば、第１の発明において、キシリレンジアミン（Ａ−１）が、メタキシリレンジアミン、パラキシリレンジアミン又はこれらの混合物であることを特徴とするポリアミド樹脂が提供される。【００１４】
また、本発明の第５の発明によれば、第１の発明において、ビス（アミノメチル）シクロヘキサン（Ａ−２）が、１，４−ビス（アミノメチル）シクロヘキサン、１，３−ビス（アミノメチル）シクロヘキサン又はこれらの混合物であることを特徴とするポリアミド樹脂が提供される。【００１５】
また、本発明の第６の発明によれば、第１の発明において、ジカルボン酸成構成単位がセバシン酸（Ｂ）に由来することを特徴とするポリアミド樹脂が提供される。【００１６】
また、本発明の第７の発明によれば、第１の発明において、数平均分子量が１０，０００〜５０，０００であることを特徴とするポリアミド樹脂が提供される。【００１７】
また、本発明に第８の発明によれば、第１の発明において、下記関係式（１）で表される、ジカルボン酸成分に対するジアミン成分の反応モル比（ｒ）が０．９８〜１．１であることを特徴とするポリアミド樹脂が提供される。
ｒ＝（１−ｃＮ−ｂ（Ｃ−Ｎ））／（１−ｃＣ＋ａ（Ｃ−Ｎ））      （１）
（式中、ａ＝Ｍ１／２、ｂ＝Ｍ２／２、ｃ＝１８．０１５であり、Ｍ１はジアミン成分の分子量（ｇ／ｍｏｌ）、Ｍ２はジカルボン酸成分の分子量（ｇ／ｍｏｌ）、Ｎは末端アミノ基濃度（ｅｑ／ｇ）、Ｃは末端カルボキシル基濃度（ｅｑ／ｇ）を表す。）【００１８】
さらに、本発明の第９の発明によれば、第１〜８のいずれかの発明のポリアミド樹脂を成形してなる成形品が提供される。
【発明の効果】
【００１９】
本発明のポリアミド樹脂は、色調と弾性率に優れ、さらにガスバリア性に優れ、吸水率が低く、また、耐熱老化性に優れる。
したがって、本発明のポリアミド樹脂は、各種のフィルム、シート、積層フィルム、積層シート、チューブ、ホース、パイプ、中空容器、ボトル等の各種容器、各種電気電子機器用部品等、種々の成形体に好適に使用することができる。
【発明を実施するための形態】
【００２０】
［ポリアミド樹脂］
本発明のポリアミド樹脂は、ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍであることを特徴とする。
なお、以下において、「ｐｐｍ」は、「質量ｐｐｍ」を意味するものとして定義される。
【００２１】
上記条件を満たすことによって、本発明のポリアミド樹脂は、優れたイエローインデックス（以下、「ＹＩ」ともいう。）を有し色調に優れ、また弾性率が高く、ガスバリア性がよく、吸水率が低く、あるいは耐熱老化性が優れたものとなる。
本発明のポリアミド樹脂が色調に優れることと、このような硫黄含有量との関係は未だ充分解明出来ていないが、硫黄原子濃度を１〜２００ｐｐｍとすることにより、このように優れた色調となる。
【００２２】
ポリアミド樹脂を構成するジアミン構成単位は、キシリレンジアミン（Ａ−１）及び／又はビス（アミノメチル）シクロヘキサン（Ａ−２）に由来する単位を７０モル％以上含み、好ましくは８０モル％以上、より好ましくは９０モル％以上含む。
キシリレンジアミン（Ａ−１）に由来する単位は、メタキシリレンジアミンに由来する単位、パラキシリレンジアミンに由来する単位、またはその両方を有することが好ましい。メタキシリレンジアミンに由来する単位にパラキシリレンジアミンに由来する単位が加わることで、ポリアミド樹脂の融点やガラス転移点、耐熱性、結晶化速度を向上させることができる。ジアミン成分に由来する単位中のキシリレンジアミンに由来する単位が７０モル％以上であることで、ポリアミド樹脂は優れた弾性率やガスバリア性を発現することができる。
【００２３】
ポリアミド樹脂の結晶化速度を向上させる観点からは、ジアミン成分に由来する単位中パラキシリレンジアミンに由来の単位が、２０モル％以上であることが好ましく、４０モル％以上がより好ましく、６０％以上がさらに好ましい。
ポリアミド樹脂の柔軟性を向上させる観点からは、ジアミン成分に由来する単位中、メタキシリレンジアミンに由来する単位が７０モル％以上が好ましく、８０モル％以上がより好ましく、９０％以上がさらに好ましい。
【００２４】
また、ビス（アミノメチル）シクロヘキサン（Ａ−２）に由来する単位は、１，４−ビス（アミノメチル）シクロヘキサンに由来する単位、１，３−ビス（アミノメチル）シクロヘキサンに由来する単位、又はその両方を有することが好ましい。ビス（アミノメチル）シクロヘキサンに由来する単位は７０モル％以上であり、好ましくは８０モル％以上、より好ましくは９０モル％以上である。ジアミン単位中のビス（アミノメチル）シクロヘキサンに由来する単位が７０モル％以上であることで、ポリアミド樹脂は優れた弾性率やガスバリア性、高いガラス転移温度、さらには耐熱老化性を発現することができる。
１，４−ビス（アミノメチル）シクロヘキサンに由来する単位と１，３−ビス（アミノメチル）シクロヘキサンに由来する単位の両方からなる場合の両者の比をコントロールすることで結晶性や融点を任意に制御することが可能となる。
【００２５】
１，４−ビス（アミノメチル）シクロヘキサンは、異性体としてシス−１，４−ビス（アミノメチル）シクロヘキサンとトランス−１，４−ビス（アミノメチル）シクロヘキサンがあり、同様に、１，３−ビス（アミノメチル）シクロヘキサンは、異性体としてシス−１，３−ビス（アミノメチル）シクロヘキサンとトランス−１，３−ビス（アミノメチル）シクロヘキサンがあるが、ビス（アミノメチル）シクロヘキサンに由来する単位中のシス／トランスモル比を変更することによって、ポリアミド樹脂の結晶性を好適に設定することができる。好ましい異性体モル比は、ポリアミド樹脂の成形品の用途によって異なり、高結晶性が求められる用途と、低結晶性あるいは非晶性が求められる用途が存在する。
【００２６】
１，４−ビス（アミノメチル）シクロヘキサン（Ａ）の好ましい異性体モル比は、ポリアミド樹脂の成形品の用途によって異なり、高結晶性が求められる用途と、低結晶性あるいは非晶性が求められる用途が存在する。高結晶性が求められる用途に使用する場合、好ましい異性体モル比（シス／トランス）は、５０／５０〜０／１００モル％、好ましくは４０／６０〜０／１００モル％、さらに好ましくは３０／７０〜０／１００モル％である。トランス体を５０モル％以上含む１，４−ビス（アミノメチル）シクロヘキサンを使用したポリアミド樹脂とすることで、結晶化速度が速く、金型内にて十分に固化及び結晶化の進行した成形品が得られるため、高強度、高弾性率を有し、かつ、高温度下での剛性保持性、高温度下での耐久性、吸水時の機械的性能保持性に優れる成形品材料用樹脂として有用である。
【００２７】
逆に低結晶性あるいは非晶性が求められる用途に使用する場合、好ましい異性体モル比（シス／トランス）は、１００／０〜５０／５０モル％、好ましくは１００／０〜６０／４０モル％、さらに好ましくは１００／０〜７０／３０モル％である。トランス体を５０モル％以下の割合で含む１，４−ビス（アミノメチル）シクロヘキサンを使用したポリアミド樹脂とすることで、結晶化速度が遅くなり、吸水しても白化しない、透明性に優れたポリアミド樹脂とすることができる。
【００２８】
１，３−ビス（アミノメチル）シクロヘキサン（Ａ）の好ましい異性体モル比は、ポリアミド樹脂の成形品の用途によって異なり、高結晶性が求められる用途と、低結晶性あるいは非晶性が求められる用途が存在する。高結晶性が求められる用途に使用する場合、好ましい異性体モル比（シス／トランス）は、１００／０〜９０／１０モル％、好ましくは１００／０〜９３／７モル％、さらに好ましくは１００／０〜９５／５モル％である。シス体を９０モル％以上含む１，３−ビス（アミノメチル）シクロヘキサンを使用したポリアミド樹脂とすることで、結晶化速度が速く、金型内にて十分に固化および結晶化の進行した成形品が得られるため、高強度、高弾性率を有し、かつ、高温度下での剛性保持性、高温度下での耐久性、吸水時の機械的性能保持性に優れる成形品材料用樹脂として有用である。
【００２９】
逆に低結晶性あるいは非晶性が求められる用途に使用する場合、好ましい異性体モル比（シス／トランス）は、０／１００〜９０／１０モル％、好ましくは０／１００〜８０／２０モル％、さらに好ましくは０／１００〜７０／３０モル％である。トランス体を１０モル％以上含む１，３−ビス（アミノメチル）シクロヘキサンを使用したポリアミド樹脂とすることで、結晶化速度が遅くなり、吸水しても白化しない、透明性に優れたポリアミド樹脂とすることができる。
【００３０】
また、ジアミン成分に由来する単位が、キシリレンジアミン（Ａ−１）に由来する単位とビス（アミノメチル）シクロヘキサン（Ａ−２）に由来する単位の両方を有する場合は、その合計が７０モル％以上であることが好ましい。
【００３１】
キシリレンジアミン（Ａ−１）及びビス（アミノメチル）シクロヘキサン（Ａ−２）以外の他のジアミン由来単位を構成しうる単位としては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン；１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環族ジアミン；ビス（４−アミノフェニル）エーテル、パラフェニレンジアミン、ビス（アミノメチル）ナフタレン等の芳香環を有するジアミン類等に由来する単位を例示することができるが、これらに限定されるものではない。
【００３２】
一方、本発明のポリアミド樹脂を構成するジカルボン酸構成単位の５０モル％以上は、セバシン酸（Ｂ）に由来する単位であることを必要とする。セバシン酸（Ｂ）に由来する単位の量が、ジカルボン酸由来の構成単位中、５０モル％を下回ると、ポリアミド樹脂の水分率が高くなり、吸水性（吸湿性）が増し、密度が大きくなり、また、耐熱老化性が悪くなりやすい。また、セバシン酸に由来する単位の量が多くなるほど軽量化ができる。セバシン酸に由来する単位の量は、好ましくは６０〜１００モル％、より好ましくは７０〜１００モル％である。
【００３３】
ポリアミド樹脂のセバシン酸（Ｂ）以外のジカルボン酸由来の構成単位としては、他の炭素数４〜２０のα，ω−直鎖脂肪族ジカルボン酸を主成分とするジカルボン酸に由来する単位が好ましく、例えばアジピン酸、コハク酸、グルタル酸、ピメリン酸、スベリン酸、アゼライン酸、ウンデカン二酸、ドデカン二酸等の脂肪族ジカルボン酸等に由来する単位が挙げられる。セバシン酸以外のジカルボン酸に由来する単位を有する場合は、これらの中でも、アジピン酸、ウンデカン二酸、ドデカン二酸等に由来する単位であることが好ましい。なかでも、特に好ましいジカルボン酸由来の単位としては、アジピン酸に由来する単位が挙げられる。アジピン酸に由来する単位を併せて有することで、弾性率や吸水率、結晶性を適切なものとすることができる。アジピン酸に由来する単位の量は、４０モル％以下がより好ましく、３０モル％以下がさらに好ましい。また、ウンデカン二酸、ドデカン二酸に由来する単位を併せて有するものは、ポリアミド樹脂の比重が小さくなり、成形品が軽量化されるため好ましい。
セバシン酸以外の炭素数４〜２０のα，ω−直鎖脂肪族ジカルボン酸に由来する単位を有する場合の割合は、５０モル％未満であり、好ましくは４０モル％以下である。
【００３４】
また、テレフタル酸、イソフタル酸、２，６−ナフタレンジカルボン酸等の芳香族ジカルボン酸類に由来する単位なども有することができ、またこれらの単位の複数を併せて有することもできる。
さらに、ジアミン成分に由来する単位、ジカルボン酸成分に由来する単位以外にも、ポリアミド樹脂を構成する単位として、本発明の効果を損なわない範囲で、ε−カプロラクタムやラウロラクタム等のラクタム類、アミノカプロン酸、アミノウンデカン酸等の脂肪族アミノカルボン酸類に由来する単位も共重合単位として有することもできる。
【００３５】
ポリアミド樹脂の硫黄原子濃度は、１〜２００ｐｐｍであり、より好ましくは１０〜１５０ｐｐｍ、特に好ましくは２０〜１００ｐｐｍである。上記の範囲であると、製造時にポリアミド樹脂のＹＩの増加を抑えることができるばかりでなく、ポリアミド樹脂を溶融成形する際のＹＩの増加を押さえることができ、得られた成形品のＹＩを低くすることができる。
【００３６】
ポリアミド樹脂は、後述するように、その工業的製造においては、リンが不可避的に存在することになるが、その量は、リン原子濃度として１〜５００ｐｐｍであることが好ましく、より好ましくは５〜３００ｐｐｍ、さらに好ましくは１０〜２００ｐｐｍである。リン原子濃度が１ｐｐｍ未満であると、ポリアミド樹脂が黄変しやすい傾向にあり、５００ｐｐｍを超えると、後記するように、ポリアミド樹脂合成時の過剰なアミド化反応により重合の制御が難しくなる場合がある。
【００３７】
また、ポリアミド樹脂は、後述するように、その工業的製造においては、ナトリウム化合物が、通常存在することになるが、その量は、ナトリウム原子濃度として１〜５００ｐｐｍであることが好ましく、より好ましくは５〜３００ｐｐｍ、さらに好ましくは１０〜２００ｐｐｍである。
【００３８】
ポリアミド樹脂中のリン原子濃度（Ｐ）とナトリウム原子濃度（Ｎａ）の比率（Ｐ／Ｎａ）は、０．４〜０．９となることが好ましく、０．４〜０．８がより好ましく、０．４〜０．７がさらに好ましい。この範囲であると、後記するように、ポリアミド樹脂の合成時のアミド化反応が適切な速度で進むことから、重合度すなわち分子量のコントロールが容易になる。また、ポリアミド樹脂を成形加工する際に、ＹＩの増加を抑えることができる。
【００３９】
また、ポリアミド樹脂の数平均分子量は、好ましくは８，０００〜５０，０００、より好ましくは１２，０００〜４５，０００、更に好ましくは１５，０００〜４０，０００であり、特に２０，０００〜３８，０００である。このような範囲にあると、流動性が良好であり各種成形品を成形する際の成形性が良好である。また、５０，０００より大きいと、ポリアミド樹脂の合成時に過剰な熱履歴を加える必要があり、ポリアミド樹脂のＹＩが増加することがある。この範囲であると成形加工時に樹脂の流動が良好であるので、装置内部での滞留を抑制でき、得られる成形品はコゲ（ｃｈａｒ）等の混入の少ない品質のより良いものとすることができる。
【００４０】
なお、ポリアミド樹脂の数平均分子量については、下式（２）から算出される。
数平均分子量＝２×１，０００，０００／（［ＣＯＯＨ］＋［ＮＨ２］）・・・（２）
（式中、［ＣＯＯＨ］はポリアミド樹脂中の末端カルボキシル基濃度（μｅｑ／ｇ）を表し、［ＮＨ２］はポリアミド樹脂中の末端アミノ基濃度（μｅｑ／ｇ）を表す。）
本発明では、末端アミノ基濃度は、ポリアミド樹脂をフェノール／エタノール混合溶液に溶解したものを希塩酸水溶液で中和滴定して算出した値を用い、末端カルボキシル基濃度は、ポリアミド樹脂をベンジルアルコールに溶解したものを水酸化ナトリウム水溶液又は水酸化カリウム／ベンジルアルコール溶液で中和滴定して算出した値を用いる。
【００４１】
ポリアミド樹脂の融点は、１５０℃〜３２０℃の範囲に制御することが好ましく、より好ましくは１６０〜３１０℃、さらに好ましくは１７０〜３００℃、特に好ましくは１８０〜２９５℃、最も好ましくは１８０〜２９０℃である。融点を上記範囲とすることにより、加工性がよくなる傾向にあり好ましい。
また、ポリアミド樹脂のガラス転移点は、５０〜１３０℃の範囲であることが好ましい。ガラス転移点を上記範囲とすることによりバリア性が良好となる傾向にあり好ましい。
【００４２】
なお、本発明において、ポリアミド樹脂の融点及びガラス転移点は、示差走査熱量測定（ＤＳＣ）法によって測定することができ、試料を一度加熱溶融させ熱履歴による結晶性への影響をなくした後、再度昇温して測定される融点、ガラス転移点をいう。具体的には、例えば、３０℃から予想される融点以上の温度まで１０℃／ｍｉｎの速度で昇温し、２分間保持した後、３０℃まで２０℃／ｍｉｎの速度で降温する。次いで、１０℃／ｍｉｎの速度で融点以上の温度まで昇温し、融点、ガラス転移点を求めることができる。
【００４３】
ポリアミド樹脂は、末端アミノ基濃度が好ましくは１００μｅｑ／ｇ未満、より好ましくは５〜７５μｅｑ／ｇ、さらに好ましくは１０〜５０μｅｑ／ｇ、末端カルボキシル基濃度が好ましくは１００μｅｑ／ｇ未満、より好ましくは１０〜９０μｅｑ／ｇ、さらに好ましくは１０〜５０μｅｑ／ｇであることが好ましい。末端アミノ基濃度及び末端カルボキシル基濃度を上記範囲とすることにより、成形加工時の粘度が安定し、加工性が良好となる傾向にある。
【００４４】
また、ポリアミド樹脂は、反応したジカルボン酸成分に対するジアミン成分のモル比（反応したジアミン成分のモル数／反応したジカルボン酸成分のモル数）が０．９８〜１．１であることが好ましく、より好ましくは０．９８５〜１、さらに好ましくは０．９９〜０．９９９のものが用いられる。反応モル比が０．９８〜１．１の範囲から外れる場合、ポリアミド樹脂の数平均分子量が増加しにくくなるため好ましくない。また反応モル比が１．１より大きい場合は、ポリアミド樹脂の末端アミノ基が過剰になり、これから得られる成形品のヘーズが上昇したり、ゲル化物が発生しやすくなる傾向があることから好ましくない。
【００４５】
ここで、反応モル比（ｒ）は次式で求められる。
ｒ＝（１−ｃＮ−ｂ（Ｃ−Ｎ））／（１−ｃＣ＋ａ（Ｃ−Ｎ））
式中、ａ：Ｍ１／２
ｂ：Ｍ２／２
ｃ：１８．０１５
Ｍ１：ジアミン成分の分子量（ｇ／ｍｏｌ）
Ｍ２：ジカルボン酸成分の分子量（ｇ／ｍｏｌ）
Ｎ：末端アミノ基濃度（ｅｑ／ｇ）
Ｃ：末端カルボキシル基濃度（ｅｑ／ｇ）
【００４６】
また、ポリアミド樹脂は、９６％硫酸中、樹脂濃度１ｇ／１００ｃｃ、温度２５℃で測定した相対粘度が１．７〜４．７であるものが好ましく、２．０５〜４．３であるものがより好ましく、２．４５〜３．９であるものがさらに好ましい。このような範囲であると、成形加工性が良好となる傾向にあるため好ましい。
【００４７】
また、ポリアミド樹脂の水分率は、０．００５〜０．８質量％であることが好ましく、より好ましくは０．０１〜０．６質量％、さらに好ましくは０．０２〜０．５質量％である。水分率が上記範囲であると、例えば、ポリアミド樹脂に必要に応じて添加剤成分を配合し溶融混練してポリアミド樹脂組成物を製造する際に、分子量低下を抑えることができ、安定した品質のポリアミド樹脂組成物を製造するのが容易となる。また、ポリアミド樹脂を固相重合した場合は、好ましい水分率は０．００５〜０．２質量％であり、より好ましくは０．０１〜０．１質量％、さらに好ましくは０．０２〜０．０８質量％である。上記範囲であると、ポリアミド樹脂をフィルムやチューブ、ボトル等に成形する際に粘度の増加や低下が無く、安定した成形を行うことが容易である。また、成形時に発泡による製品外観悪化などがなく、得られる成形品の外観も良好となる傾向にある。
【００４８】
本発明のポリアミド樹脂の製造方法は、特に限定されるものではなく、任意の方法、重合条件により行うことができる。例えば、ジアミン成分（例えばメタキシリレンジアミン、ビス（アミノメチル）シクロヘキサン）とジカルボン酸成分（例えばセバシン酸）とからなるナイロン塩を水の存在下に加圧状態で昇温し、加えた水及び縮合水を除きながら溶融状態で重合させる方法によりポリアミド樹脂を製造することができる。
また、ジアミン成分（メタキシリレンジアミン、ビス（アミノメチル）シクロヘキサン等）を溶融状態のジカルボン酸成分（セバシン酸等）に直接加えて、常圧下又は加圧下で重縮合する方法によってもポリアミド樹脂を製造することができる。この場合、反応系を均一な液状状態で保つために、ジアミン成分をジカルボン酸成分に連続的に加え、その間、反応温度が生成するオリゴアミド及びポリアミドの融点よりも下回らないように反応系を昇温しつつ、重縮合が進められる。
ポリアミド樹脂の重縮合時に、分子量調節剤として少量のモノアミン、モノカルボン酸を加えてもよい。
また、ポリアミド樹脂は、溶融重合法により製造された後に、固相重合を行うことによって重縮合を行ってもよい。固相重合は特に限定されず、任意の方法、重合条件により行うことができる。
【００４９】
ここで、セバシン酸（Ｂ）は、硫黄原子濃度が１〜２００ｐｐｍであることが好ましく、より好ましくは１０〜１５０ｐｐｍ、特に好ましくは２０〜１００ｐｐｍである。上記の範囲であると、ポリアミド樹脂を合成する際のＹＩの増加を抑えることができる。また、ポリアミド樹脂を溶融成形する際のＹＩの増加を押さえることができ、得られる成形品のＹＩを低くすることができる。
【００５０】
また、セバシン酸（Ｂ）は、ナトリウム原子濃度が１〜５００ｐｐｍであることが好ましく、より好ましくは１０〜３００ｐｐｍ、特に好ましくは２０〜２００ｐｐｍである。上記の範囲であると、ポリアミド樹脂を合成する際の反応性が良く、適切な分子量範囲にコントロールしやすく、さらに、後述のアミド化反応速度調整の目的で配合するアルカリ金属化合物の使用量を少なくすることができる。また、ポリアミド樹脂を溶融成形する際に粘度増加を抑制することができ、成形性が良好となると共に成形加工時にコゲの発生を抑制できることから、得られる成形品の品質が良好となる傾向にある。さらに、ポリアミド樹脂とガラスフィラー等をコンパウンドする際にダイで発生する、所謂、目ヤニ等の樹脂劣化物の発生を抑制しやすい傾向にある。
【００５１】
このようなセバシン酸（Ｂ）は、植物由来のものであることが好ましい。植物由来のセバシン酸は、不純物として硫黄化合物やナトリウム化合物を含有することから、植物由来のセバシン酸（Ｂ）に由来する単位を構成単位とするポリアミド樹脂は、酸化防止剤を添加しなくてもＹＩが低く、また、得られる成形品のＹＩも低い。また、植物由来のセバシン酸（Ｂ）は、不純物を過度に精製することなく使用することが好ましい。過度に精製する必要が無いので、コスト的にも優位である。
【００５２】
植物由来の場合のセバシン酸（Ｂ）の純度は、９９〜１００質量％が好ましく、９９．５〜１００質量％がより好ましく、９９．６〜１００質量％がさらに好ましい。この範囲であると、得られるポリアミド樹脂の品質が良く、重合に影響を及ぼさないため好ましい。
【００５３】
例えば、セバシン酸（Ｂ）が含有する１，１０−デカメチレンジカルボン酸等のジカルボン酸は、０〜１質量％が好ましく、０〜０．７質量％がより好ましく、０〜０．６質量％がさらに好ましい。この範囲であると、得られるポリアミド樹脂の品質が良く、重合に影響を及ぼさないため好ましい。
また、セバシン酸（Ｂ）が含有するオクタン酸、ノナン酸、ウンデカン酸等のモノカルボン酸は、０〜１質量％が好ましく、０〜０．５質量％がより好ましく、０〜０．４質量％がさらに好ましい。この範囲であると、得られるポリアミド樹脂の品質が良く、重合に影響を及ぼさないため好ましい。
【００５４】
セバシン酸（Ｂ）の色相（ＡＰＨＡ）は、１００以下が好ましく、７５以下がより好ましく、５０以下がさらに好ましい。この範囲であると、得られるポリアミド樹脂のＹＩが低いため、好ましい。なお、ＡＰＨＡは、日本油化学会（Ｊａｐａｎ  Ｏｉｌ  Ｃｈｅｍｉｓｔ’ｓ  Ｓｏｃｉｅｔｙ）の基準油脂分析試験法（Ｓｔａｎｄａｒｄ  Ｍｅｔｈｏｄｓ  ｆｏｒ  ｔｈｅ  Ａｎａｌｙｓｉｓ  ｏｆ  Ｆａｔｓ，Ｏｉｌｓ  ａｎｄ  Ｒｅｌａｔｅｄ  Ｍａｔｅｒｉａｌｓ）により測定することができる。
【００５５】
ポリアミド樹脂の製造時には、溶融成形時の加工安定性を高める観点及びポリアミド樹脂の着色を防止する観点、アミド化反応を促進させる触媒としての観点から、通常、溶融状態にある重縮合中もしくは原料（ナイロン塩水溶液）調製段階で、酸化防止剤（熱安定剤）として、次亜リン酸化合物（ホスフィン酸化合物又は亜ホスホン酸化合物ともいう）や亜リン酸化合物（ホスホン酸化合物ともいう）等が添加される。これらリン酸系酸化防止剤が、亜リン酸塩もしくはリン酸塩に酸化されることにより重縮合中のポリアミド樹脂から酸素が除かれ、ポリアミド分子の酸化劣化が防止される。
したがって、本発明のポリアミド樹脂は、その工業的製造においては、リンが不可避的に存在することになるが、その量は、前述したように、リン原子濃度として１〜５００ｐｐｍであることが好ましい。より好ましくは５〜３００ｐｐｍ、さらに好ましくは１０〜２００ｐｐｍである。リン原子濃度が１ｐｐｍ未満であると、ポリアミド樹脂が黄変しやすい傾向にあり、５００ｐｐｍを超えると、ポリアミド樹脂合成時の過剰なアミド化反応により重合の制御が難しくなる場合がある。
【００５６】
酸化防止剤としての次亜リン酸化合物の具体例としては、次亜リン酸；次亜リン酸ナトリウム、次亜リン酸カリウム、次亜リン酸リチウム等の次亜リン酸金属塩；次亜リン酸エチル、ジメチルホスフィン酸、フェニルメチルホスフィン酸、フェニル亜ホスホン酸、フェニル亜ホスホン酸エチル等の次亜リン酸化合物；フェニル亜ホスホン酸ナトリウム、フェニル亜ホスホン酸カリウム、フェニル亜ホスホン酸リチウム等のフェニル亜ホスホン酸金属塩等が挙げられる。
亜リン酸化合物の具体例としては、亜リン酸、ピロ亜リン酸；亜リン酸水素ナトリウム、亜リン酸ナトリウム等の亜リン酸金属塩；亜リン酸トリエチル、亜リン酸トリフェニル、エチルホスホン酸、フェニルホスホン酸、フェニルホスホン酸ジエチル等の亜リン酸化合物；エチルホスホン酸ナトリウム、エチルホスホン酸カリウム、フェニルホスホン酸ナトリウム、フェニルホスホン酸カリウム、フェニルホスホン酸リチウム等のフェニルホスホン酸金属塩等が挙げられる。
これらの中でも、好ましい酸化防止剤は、ポリアミド樹脂の重合反応を促進する効果の観点及び着色防止効果の観点から、次亜リン酸ナトリウム、次亜リン酸カリウム、次亜リン酸リチウム等の次亜リン酸金属塩が好ましく、次亜リン酸ナトリウムが特に好ましい。
【００５７】
また、ポリアミド樹脂の重縮合は、上記したように、リン原子含有化合物の存在下で行われても良い。しかし、リン原子含有化合物の使用量が多すぎるとアミド化反応速度が促進されすぎて重合の制御が難しくなることがあり、さらにはポリアミド樹脂の成形加工時にコゲの生成を招くおそれがある。
そのため、アミド化反応速度を調整する観点から、アルカリ金属化合物を共存させることがよく行われる。アルカリ金属化合物の使用量は、アルカリ金属化合物のモル数をリン原子含有化合物のモル数で除した値が、通常０．５〜１、好ましくは０．５５〜０．９５、更には０．６〜０．９となる範囲が好ましい。このような範囲であると、重縮合速度が適切で、ＹＩが低く品質の優れたポリアミド樹脂を得ることができる。
【００５８】
アルカリ金属化合物としては、アルカリ金属水酸化物やアルカリ金属酢酸塩が通常使用され、水酸化ナトリウム、酢酸ナトリウムが、通常好ましく使用される。
したがって、本発明のポリアミド樹脂は、その工業的製造においては、ナトリウム化合物が、通常存在することになるが、その量は、前述したように、ナトリウム原子濃度として１〜５００ｐｐｍであることが好ましく、より好ましくは５〜３００ｐｐｍ、さらに好ましくは１０〜２００ｐｐｍである。ナトリウム化合物はセバシン酸（Ｂ）由来であっても良く、セバシン酸（Ｂ）と上記アルカリ金属化合物由来の両方であっても良い。
【００５９】
ポリアミド樹脂中のリン原子濃度（Ｐ）とナトリウム原子濃度（Ｎａ）の比率（Ｐ／Ｎａ）は、前述したように、０．４〜０．９となることが好ましく、０．４〜０．８がより好ましく、０．４〜０．７がさらに好ましい。この範囲であると、ポリアミド樹脂の合成時のアミド化反応が適切な速度で進むことから、重合度すなわち分子量のコントロールが容易になる。また、ポリアミド樹脂を成形加工する際に、ＹＩの増加を抑えることができる。
【００６０】
本発明のポリアミド樹脂には、本発明の効果を損なわない範囲で、本発明のポリアミド樹脂以外のその他の樹脂を配合し、樹脂組成物とすることができる。具体的には、例えば、本発明のポリアミド樹脂以外のポリアミド樹脂、ポリエステル樹脂、ポリカーボネート樹脂、ポリフェニレンエーテル樹脂、ポリアセタール樹脂、ポリイミド樹脂、ポリウレタン樹脂、アクリル系樹脂、ポリアクリロニトリル、アイオノマー、エチレン−酢酸ビニル共重合体、フッ素系樹脂、エチレン−ビニルアルコール等のビニルアルコール系共重合体、生分解性樹脂等が挙げられ、これらは１種又は２種以上を混合して使用できる。
【００６１】
さらに、本発明のポリアミド樹脂には、本発明の目的を損なわない範囲で、必要に応じて、各種添加剤を配合し、樹脂組成物とすることができる。具体的には、例えば、リン系、ヒンダードフェノール系、ヒンダードアミン系、有機硫黄系、シュウ酸アニリド系、芳香族第２級アミン系などの有機系安定剤、銅化合物やハロゲン化物などの無機系安定剤、ガラス系充填材（ガラス繊維、粉砕ガラス繊維（ミルドファイバー）、ガラスフレーク、ガラスビーズ等）、ケイ酸カルシウム系充填材（ワラストナイト等）、マイカ、タルク、カオリン、チタン酸カリウムウィスカー、窒化ホウ素、炭素繊維等の無機充填材、タルク、窒化ホウ素等の結晶核剤、カルボジイミド化合物等の耐加水分解性改良材、導電剤、滑剤、可塑剤、離型剤、顔料、染料、分散剤、帯電防止剤、紫外線吸収剤、耐衝撃性改良剤、難燃剤及びその他の周知の添加剤を配合することができる。
【００６２】
本発明のポリアミド樹脂は、従来公知の成形方法により、各種形態の成形品に成形することが出来る。成形法としては、例えば、射出成形、ブロー成形、押出成形、圧縮成形、真空成形、プレス成形、ダイレクトブロー成形、回転成形、サンドイッチ成形及び二色成形等の成形法を例示することができる。
【００６３】
本発明のポリアミド樹脂は射出成形、ブロー成形、押出成形、圧縮成形、延伸、真空成形などの公知の成形方法が適用できる。エンジニアリングプラスチックとして成形体のみならず、フィルム、シート、ホース、中空容器、繊維、チューブなどの形態にも成形可能であり、産業資材、工業材料、家庭用品などに好適に使用することができる。
【実施例】
【００６４】
以下実施例及び比較例により、本発明を更に詳細に説明するが、本発明はこれら実施例に限定して解釈されるものではない。
なお本発明における評価のための測定は以下の方法で行った。【００６５】
（１）硫黄原子濃度（単位：ｐｐｍ）
セバシン酸又はポリアミド樹脂をプレス機で錠剤成形し、蛍光Ｘ線分析（ＸＲＦ）を実施した。ＸＲＦ装置は、理学電機工業社（Ｒｉｇａｋｕ  Ｃｏｒｐｏｒａｔｉｏｎ）製蛍光Ｘ線分析装置ＺＳＸ  Ｐｒｉｍｕｓを用い、管球はＲｈ管球（４ｋｗ）を使用した。分析窓用フィルムはＰＰフィルムを使用し真空雰囲気下でＥＺスキャンを実施した。なお、照射領域は３０ｍｍφである。【００６６】
（２）ナトリウム原子濃度、及びリン原子濃度（単位：ｐｐｍ）
セバシン酸及びポリアミド樹脂に含まれるナトリウム原子濃度及びリン原子濃度は、セバシン酸又はポリアミド樹脂を、硝酸中、マイクロウェーブにて分解処理した後、原子吸光分析装置（（株）島津製作所（ＳＨＩＭＡＤＺＵ  Ｃｏｒｐｏｒａｔｉｏｎ）製、商品名：ＡＡ−６６５０）及びＩＣＰ発光分析装置（（株）島津製作所製、商品名：ＩＣＰＥ−９０００）を用いて定量した。【００６７】
（３）１，１０−デカメチレンジカルボン酸（「ＤＭＤＣ」と略記する。）含量（単位：質量％）
セバシン酸中のＤＭＤＣの定性・定量は、誘導体化（メチルエステル化）してＧＣ／ＭＳ分析により行った。具体的な手法は以下のとおりである。
（ａ）１ｍｌのリアクティバイアルにセバシン酸８ｍｇを計量する。
（ｂ）三フッ化ホウ素メタノール錯体メタノール溶液（和光純薬工業社（Ｗａｋｏ  Ｐｕｒｅ  Ｃｈｅｍｉｃａｌ  Ｉｎｄｕｓｔｒｉｅｓ）製、ＧＣ用Ａｓｓａｙ：１４〜１５％）０．５ｍｌを加えて栓をする。
（ｃ）１００℃に調整したブロックバスで１ｈｒ加熱した後、室温になるまで放冷する。
（ｄ）反応液を５ｍｌのリアクティバイアルに移し替え、クロロホルム（純正化学社（ＪＵＮＳＥＩ  Ｃｈｅｍｉｃａｌ  Ｃｏ．）製、原子吸光分析用）１ｍｌと純水２ｍｌを加える。
（ｅ）５ｍｉｎ振り混ぜた後、３０ｍｉｎ静置する。
（ｆ）有機層（下層）をシリンジで回収し、再度操作（ｄ）及び（ｅ）を行う。
（ｇ）有機層（下層）をシリンジで回収し、ＧＣ／ＭＳ分析に供する。
（ｈ）ＭＳスペクトルから成分を定性し、ＴＩＣの面積値から、ＤＭＤＣの含量（質量％）を算出する。【００６８】
なお、ＧＣ／ＭＳ分析条件は以下のとおりである。
ＧＣ装置：Ａｇｉｌｅｎｔ社製、６８９０Ｎ
ＭＳ装置：Ａｇｉｌｅｎｔ社製、５９７５  ｉｎｅｒｔ  ＭＤＳ
カラム：ＣＰ−Ｓｉｌ  ８ＣＢ  ｆｏｒ  ａｍｉｎｅｓ、３０ｍ×０．２５ｍｍφ×０．２５μｍｔ
キャリアガス：ヘリウム  １ｍｌ／ｍｉｎ
オーブン温度：８０℃で５ｍｉｎ保持後、１０℃／ｍｉｎの速度で３００℃まで昇温し、３００℃で１３分保持
Ｉｎｊｅｃｔｉｏｎ  Ｓｐｌｉｔ（５０：１）、ｉｎｌｅｔ温度３００℃、１μｌ
Ｉｎｔｅｒｆａｃｅ温度３００℃
Ｉｏｎ  ｓｏｕｒｃｅ温度２５０℃
Ｑ  Ｐｏｌｅ温度１５０℃
Ｍａｓｓ  Ｒａｎｇｅ（ｍ／ｚ）  ４０〜８００
Ｉｏｎｉｚａｔｉｏｎ  Ｅｎｅｒｇｙ  ＥＩ  ７０ｅＶ【００６９】
（４）ポリアミド樹脂の融点（Ｔｍ）、ガラス転移点（Ｔｇ）
示差走査熱量測定（ＤＳＣ）法により、島津製作所社（ＳＨＩＭＡＤＺＵ  ＣＯＲＰＯＲＡＴＩＯＮ）製ＤＳＣ−６０を用い、３０℃から予想される融点以上の温度まで１０℃／分の速度で昇温し、ポリアミド樹脂を溶融させた。この時の吸熱ピークのピークトップの温度から融点（Ｔｍ）を求めた。溶融後サンプルをドライアイスで冷却し、次いで、１０℃／分の速度で融点以上の温度まで昇温し、ガラス転移点（Ｔｇ）を求めた。【００７０】
（５）末端アミノ基濃度（［ＮＨ２］）
下記記載の方法で得られたポリアミド樹脂０．３ｇを３０ｍｌのフェノール／エタノール（４：１）混合溶液に２０〜３０℃で攪拌溶解し、０．０１Ｎの塩酸で滴定して測定した。【００７１】
（６）末端カルボキシル基濃度（［ＣＯＯＨ］）
下記記載の方法で得られたポリアミド樹脂０．１ｇを３０ｍｌのベンジルアルコールに２００℃で溶解し、１６０℃〜１６５℃の範囲でフェノールレッド溶液を０．１ｍｌ加えた。その溶液を０．１３２ｇのＫＯＨをベンジルアルコール２００ｍｌに溶解させた滴定液（ＫＯＨ濃度として０．０１ｍｏｌ／ｌ）で滴定して測定した。
（末端カルボキシル基濃度に対する末端アミノ基濃度の比（［ＮＨ２］／［ＣＯＯＨ］））
上記記載の方法で求められた末端アミノ基濃度及び末端カルボキシル基濃度から、算出した。【００７２】
（７）数平均分子量
上記記載の中和滴定により求められたポリアミド樹脂の末端アミノ基濃度［ＮＨ２］（μｅｑ／ｇ）と末端カルボキシル基濃度［ＣＯＯＨ］（μｅｑ／ｇ）の値から、次式で算出した。
数平均分子量＝２×１，０００，０００／（［ＣＯＯＨ］＋［ＮＨ２］）【００７３】
（８）反応モル比
前記した次式により求めた。
ｒ＝（１−ｃＮ−ｂ（Ｃ−Ｎ））／（１−ｃＣ＋ａ（Ｃ−Ｎ））
式中、ａ：Ｍ１／２
ｂ：Ｍ２／２
ｃ：１８．０１５
Ｍ１：ジアミン成分の分子量（ｇ／ｍｏｌ）
Ｍ２：ジカルボン酸成分の分子量（ｇ／ｍｏｌ）
Ｎ：末端アミノ基濃度（ｅｑ／ｇ）
Ｃ：末端カルボキシル基濃度（ｅｑ／ｇ）【００７４】
（セバシン酸の調製）
「油化学（Ｊｏｕｒｎａｌ  ｏｆ  Ｏｌｅｏ  Ｓｃｉｅｎｃｅ）７、１３３（１９５８年）」に記載の方法に従って、各種産地のトウゴマから抽出したひまし油中リシノレイン酸のアルカリ溶融により、表１に記載の硫黄濃度、ナトリウム濃度、ＤＭＤＣ含量を有するセバシン酸（ＳＡ１）〜（ＳＡ４）を準備した。セバシン酸（ＳＡ１）〜（ＳＡ４）の硫黄原子濃度、ナトリウム原子濃度及びＤＭＤＣ含量（質量％）は、表１に示した。【００７５】
［実施例１〜７、比較例１］
（実施例１）
撹拌機、分縮器、全縮器、温度計、滴下ロート及び窒素導入管、ストランドダイを備えた反応容器に、セバシン酸（ＳＡ１）１２，１３５ｇ（６０ｍｏｌ）を入れ、十分に窒素置換した後、さらに少量の窒素気流下で系内を撹拌しながら１７０℃まで加熱した。
これにメタキシリレンジアミン（ＭＸＤＡ）８，１７２ｇ（６０ｍｏｌ）を撹拌下に滴下し、生成する縮合水を系外へ除きながら系内を連続的に昇温した。メタキシリレンジアミンの滴下終了後、内温を２６０℃として４０分間溶融重合反応を継続した。
その後、系内を窒素で加圧し、ストランドダイからポリマーを取り出して、これをペレット化し、約２２ｋｇのポリアミド樹脂を得た。得られたポリアミド樹脂の融点は、１９０℃、ガラス転移点は６０℃であった。
このセバシン酸の性状、及び、ポリアミド樹脂の評価結果を表１に記載する。【００７６】
（実施例２）
反応容器に、セバシン酸（ＳＡ１）と共に、次亜リン酸ナトリウム一水和物（ＮａＨ２ＰＯ２・Ｈ２Ｏ）９．３１４９ｇ（ポリアミド樹脂中のリン原子濃度として１５０ｐｐｍ）、酢酸ナトリウム４．８３０１ｇを入れた以外は実施例１と同様にポリアミド樹脂を合成した。なお、酢酸ナトリウム／次亜リン酸ナトリウム一水和物のモル比は０．６７である。得られたポリアミド樹脂の融点は、１９０℃、ガラス転移点は６０℃であった。【００７７】
（実施例３および実施例４）
セバシン酸を表１記載の性状を有するＳＡ２に変えた以外は、それぞれ実施例１、実施例２と同様にして、ポリアミド樹脂を合成した。これらのポリアミド樹脂の評価結果を表１に記載する。得られたポリアミド樹脂の融点は、それぞれ１９０℃、１９０℃、ガラス転移点は、それぞれ６０℃、６０℃であった。【００７８】
（実施例５）
セバシン酸を表１記載の性状を有するＳＡ３に変え、次亜リン酸ナトリウム一水和物（ＮａＨ２ＰＯ２・Ｈ２Ｏ）を３．１０５０ｇ（ポリアミド樹脂中のリン原子濃度として５０ｐｐｍ）、酢酸ナトリウムを１．６１００ｇとした以外は、実施例１と同様にして、ポリアミド樹脂を合成した。得られたポリアミド樹脂の融点は、１９０℃、ガラス転移点は６０℃であった。【００７９】
（実施例６）
メタキシリレンジアミン（ＭＸＤＡ）を、メタキシリレンジアミン（ＭＸＤＡ）とパラキシリレンジアミン（ＰＸＤＡ）の６：４の混合ジアミンとし、次亜リン酸ナトリウム一水和物（ＮａＨ２ＰＯ２・Ｈ２Ｏ）を１２．４１９８ｇ（ポリアミド樹脂中のリン原子濃度として２００ｐｐｍ）、酢酸ナトリウムを６．４４０２ｇとした以外は、実施例１と同様にして、ポリアミド樹脂を合成した。得られたポリアミド樹脂の融点は２２１℃、ガラス転移点は６４℃であった。【００８０】
（実施例７）
攪拌機、分縮器、冷却器、温度計、滴下装置及び窒素導入管、ストランドダイを備えた反応容器に、精秤したセバシン酸（ＳＡ１）８９５０ｇ（４４ｍｏｌ）、次亜リン酸ナトリウム一水和物１３．７４０１ｇ（ポリアミド樹脂中のリン原子濃度として３００ｐｐｍ）、酢酸ナトリウム１０．６３４０ｇを秤量して仕込んだ。なお、次亜リン酸ナトリウムと酢酸ナトリウムのモル比は１．０である。反応容器内を十分に窒素置換した後、窒素で０．３ＭＰａに加圧し、攪拌しながら１６０℃に昇温してセバシン酸を均一に溶融した。次いでパラキシリレンジアミン（ＰＸＤＡ）６０２６ｇ（４４ｍｏｌ）を攪拌下で１７０分を要して滴下した。この間、内温は２８１℃まで連続的に上昇させた。滴下工程では圧力を０．５ＭＰａに制御し、生成水は分縮器及び冷却器を通して系外に除いた。分縮器の温度は１４５〜１４７℃の範囲に制御した。パラキシリレンジアミン滴下終了後、０．４ＭＰａ／ｈｒの速度で降圧し、６０分間で常圧まで降圧した。この間に内温は２９９℃まで昇温した。その後０．００２ＭＰａ／ｍｉｎの速度で降圧し、２０分間で０．０８ＭＰａまで降圧した。その後攪拌装置のトルクが所定の値となるまで０．０８ＭＰａで反応を継続した。０．０８ＭＰａでの反応時間は１０分であった。その後、系内を窒素で加圧し、ストランドダイからポリマーを取り出してこれをペレット化し、約１３ｋｇのポリアミド樹脂を得た。得られたポリアミド樹脂の融点は２８８℃、ガラス転移点は７５℃であった。【００８１】
（比較例）
セバシン酸を表１記載の性状を有するＳＡ４に変えた以外は、実施例１と同様にして、ポリアミド樹脂を合成した。得られたポリアミド樹脂の融点は１９０℃、ガラス転移点は６０℃であった。【００８２】
上記で得られた各ポリアミド樹脂の評価結果を表１に記載する。
なお、ＹＩ値、曲げ弾性率及びガスバリア性の評価は、以下のようにして行った。
（ｉ）ＹＩ値
得られたポリアミド樹脂を用い、ファナック社製射出成形機１００Ｔにて、シリンダー温度をポリアミド樹脂の融点＋３０℃、金型温度８０℃の条件で３ｍｍ厚の平板を作製し、ＪＩＳ  Ｋ−７１０５に準拠し、日本電色工業（株）製のＳＥ２０００型分光式色彩計で、反射法により測定した。【００８３】
（ｉｉ）曲げ弾性率（単位：ＧＰａ）
得られたポリアミド樹脂を用い、ファナック社製射出成形機１００Ｔにて、シリンダー温度をポリアミド樹脂の融点＋３０℃、金型温度８０℃の条件で３ｍｍ厚の試験片を作製した。得られた試験片を、１５０℃にて１時間結晶化処理を行い、ＪＩＳ  Ｋ７１７１に準じて曲げ弾性率（ＧＰａ）を求めた。なお、装置は東洋精機株式会社製ストログラフを使用し、測定温度を２３℃、測定湿度を５０％ＲＨとして測定した。【００８４】
（ｉｉｉ）ガスバリア性（単位：ｃｃ・ｍｍ／ｍ２・ｄａｙ・ａｔｍ）
得られたポリアミド樹脂を、シリンダー径３０ｍｍのＴダイ付き単軸押出機（プラスチック工学研社製、ＰＴＭ−３０）に供給した。シリンダー温度をポリアミド樹脂の融点＋３０℃とし、スクリュー回転数３０ｒｐｍの条件で、Ｔダイを通じてフィルム状物を押出し冷却ロール上で固化し、厚さ１００μｍのフィルムを得た。
得られたフィルムを用いて、２３℃、７５％ＲＨの雰囲気下にて、ＪＩＳ  Ｋ７１２６に準じてフィルムの酸素透過係数（ｃｃ・ｍｍ／ｍ２・ｄａｙ・ａｔｍ）を測定した。測定は、モダンコントロールズ社製、ＯＸ−ＴＲＡＮ２／２１を使用した。値が低いほど、ガスバリア性が良好であることを示す。【００８５】
【表１】
2012014772.tif 000002
【００８６】
［実施例８〜１４、比較例２〜３］
（セバシン酸の調製）
「油化学７、１３３（１９５８年）」に記載の方法に従って、各種産地のゴマから抽出したひまし油中、リシノレイン酸のアルカリ溶融により、表２に記載の硫黄濃度、ナトリウム濃度、ＤＭＤＣ含量を有するセバシン酸（ＳＡ１１）〜（ＳＡ１３）を準備した。
また、ひまし油由来のセバシン酸（ＳＡ１４）として、伊藤製油（株）製セバシン酸ＴＡグレードを使用した。さらに、特公昭５７−６０３２７による方法で、製油成分（アジピン酸）由来のセバシン酸（ＳＡ１５）を準備した。
セバシン酸（ＳＡ１１）〜（ＳＡ１５）の硫黄原子濃度、ナトリウム原子濃度及びＤＭＤＣ含量は、表２に示した。【００８７】
（実施例８）
撹拌機、分縮器、全縮器、温度計、滴下ロート及び窒素導入管、ストランドダイを備えた反応容器に、セバシン酸（ＳＡ１１）１２，１３５ｇ（６０．００ｍｏｌ）を入れ、十分に窒素置換した後、さらに少量の窒素気流下で系内を撹拌しながら１７０℃まで加熱した。
これに三菱ガス化学（株）製１，４−ビス（アミノメチル）シクロヘキサン（以下、「１４ＢＡＣ」ともいう。シス／トランスモル比：２０／８０）８，４１３．８ｇ（６０．００ｍｏｌ）を撹拌下に滴下し、生成する縮合水を系外へ除きながら系内を連続的に昇温した。１，４−ビス（アミノメチル）シクロヘキサンの滴下終了後、内温を３００℃として４０分間溶融重合反応を継続した。
その後、系内を窒素で加圧し、ストランドダイからポリマーを取り出して、これをペレット化し、約２２ｋｇのポリアミド樹脂を得た。得られたポリアミド樹脂の融点は２８８℃、ガラス転移点は８９℃であった。【００８８】
（実施例９）
反応容器に、セバシン酸（ＳＡ１１）と共に、次亜リン酸ナトリウム一水和物（ＮａＨ２ＰＯ２・Ｈ２Ｏ）９．４３９ｇ（ポリアミド樹脂中のリン原子濃度として１５０質量ｐｐｍ）、酢酸ナトリウム４．８９４５ｇを入れた以外は実施例８と同様にポリアミド樹脂を合成した。なお、酢酸ナトリウム／次亜リン酸ナトリウム一水和物のモル比は０．６７である。得られたポリアミド樹脂の融点は２８８℃、ガラス転移点は８９℃であった。【００８９】
（実施例１０及び実施例１１）
セバシン酸を表２記載の性状を有するＳＡ１２に変え、１，４−ビス（アミノメチル）シクロヘキサンのシス／トランスモル比を変えた以外は、実施例１０は実施例８と同様に、実施例１１は実施例９と同様にして、ポリアミド樹脂を合成した。これらのポリアミド樹脂の評価結果を表２に記載する。得られたポリアミド樹脂の融点は、それぞれ２９６℃、２６１℃、ガラス転移点は、それぞれ９１℃、９０℃であった。【００９０】
（実施例１２）
セバシン酸を表２記載の性状を有するＳＡ１３に変え、次亜リン酸ナトリウム一水和物（ＮａＨ２ＰＯ２・Ｈ２Ｏ）を３．１４６３ｇ（ポリアミド樹脂中のリン原子濃度として５０質量ｐｐｍ）、酢酸ナトリウムを１．６３５１ｇとした以外は、実施例８と同様にして、ポリアミド樹脂を合成した。得られたポリアミド樹脂の融点は２８８℃、ガラス転移点は８９℃であった。【００９１】
（実施例１３）
１，４−ビス（アミノメチル）シクロヘキサンを、シス体とトランス体の９５：５の混合ジアミンとし、次亜リン酸ナトリウム一水和物（ＮａＨ２ＰＯ２・Ｈ２Ｏ）を１２．５８５３ｇ（ポリアミド樹脂中のリン原子濃度として２００質量ｐｐｍ）、酢酸ナトリウムを６．５２６ｇとした以外は、実施例８と同様にして、ポリアミド樹脂を合成した。得られたポリアミド樹脂の融点は２０７℃、ガラス転移点は８７℃であった。【００９２】
（実施例１４）
攪拌機、分縮器、冷却器、温度計、滴下装置及び窒素導入管、ストランドダイを備えた反応容器に、精秤したセバシン酸（ＳＡ１１）８９５０ｇ（４４．２５ｍｏｌ）、次亜リン酸ナトリウム一水和物１３．９２３２ｇ（ポリアミド樹脂中のリン原子濃度として３００質量ｐｐｍ）、酢酸ナトリウム１０．７７５７ｇを秤量して仕込んだ。なお、次亜リン酸ナトリウムと酢酸ナトリウムのモル比は１．０である。反応容器内を十分に窒素置換した後、窒素で０．３ＭＰａに加圧し、攪拌しながら１６０℃に昇温してセバシン酸を均一に溶融した。次いで１，４−ビス（アミノメチル）シクロヘキサン６１７４．５ｇ（４４．０３ｍｏｌ）を攪拌下で１７０分を要して滴下した。この間、内温は２９１℃まで連続的に上昇させた。滴下工程では圧力を０．５ＭＰａに制御し、生成水は分縮器及び冷却器を通して系外に除いた。分縮器の温度は１４５〜１４７℃の範囲に制御した。１，４−ビス（アミノメチル）シクロヘキサン滴下終了後、０．４ＭＰａ／時間の速度で降圧し、６０分間で常圧まで降圧した。この間に内温は３００℃まで昇温した。その後０．００２ＭＰａ／分の速度で降圧し、２０分間で０．０８ＭＰａまで降圧した。その後攪拌装置のトルクが所定の値となるまで０．０８ＭＰａで反応を継続した。０．０８ＭＰａでの反応時間は１０分であった。その後、系内を窒素で加圧し、ストランドダイからポリマーを取り出してこれをペレット化し、約１３ｋｇのポリアミド樹脂を得た。得られたポリアミド樹脂の融点は２８８℃、ガラス転移点は８９℃であった。【００９３】
（比較例２〜３）
セバシン酸を表２記載の性状を有するＳＡ１４、ＳＡ１５に変えた以外は、実施例８と同様にして、ポリアミド樹脂を合成した。得られたポリアミド樹脂は、いずれも融点は２８８℃、ガラス転移点は８９℃であった。【００９４】
上記で得られた各ポリアミド樹脂の評価結果を表２に記載する。
なお、ＹＩ値、曲げ弾性率及び引張り強さ保持率の評価は、以下のようにして行った。
（ｉ）ＹＩ値
得られたポリアミド樹脂を１５０℃で５時間真空乾燥した後、ファナック社製射出成形機１００Ｔにて、シリンダー温度をポリアミド樹脂の融点＋２５℃、金型温度３０℃の条件で３ｍｍ厚の平板を作製し、ＪＩＳ  Ｋ７１０５に準拠し、日本電色工業（株）製のＳＥ２０００型分光式色彩計で、反射法により測定した。【００９５】
（ｉｉ）曲げ弾性率（単位：ＧＰａ）
得られたポリアミド樹脂を１５０℃で５時間真空乾燥した後、ファナック社製射出成形機１００Ｔにて、シリンダー温度をポリアミド樹脂の融点＋２５℃、金型温度３０℃の条件で３ｍｍ厚の試験片を作製した。得られた試験片を、１５０℃にて１時間結晶化処理を行い、ＪＩＳ  Ｋ７１７１に準じて曲げ弾性率（ＧＰａ）を求めた。なお、装置は東洋精機株式会社製ストログラフを使用し、測定温度を２３℃、測定湿度を５０％ＲＨとして測定した。【００９６】
（ｉｉｉ）耐熱老化試験（引張り強さ保持率）
得られたポリアミド樹脂を１５０℃で５時間真空乾燥した後、住友重機械工業社製射出成形機「ＳＥ５０」にて、シリンダー温度をポリアミド樹脂の融点＋２５℃、金型温度３０℃の条件で試験片（ＩＳＯ試験片  ４ｍｍ厚み）を作製した。
得られた試験片を１５０℃空気中で保存し、ＪＩＳ  Ｋ７１１３に準じて引張り強さ（ＭＰａ）を求めた。なお、１５０℃、２４時間保存後の引張り強さを、１５０℃、１時間保存後の引張り強さで除して、引張り強さ保持率（％）を求めた。【００９７】
【表２】
2012014772.tif 000003
【００９８】
［実施例１５〜２１、比較例４〜５］
(実施例１５）
撹拌機、分縮器、全縮器、温度計、滴下ロート及び窒素導入管、ストランドダイを備えた反応容器に、セバシン酸（ＳＡ１１）１２，１３５ｇ（６０．００ｍｏｌ）を入れ、十分に窒素置換した後、さらに少量の窒素気流下で系内を撹拌しながら１７０℃まで加熱した。
これに三菱ガス化学（株）製１，３−ビス（アミノメチル）シクロヘキサン（ＢＡＣ、シス／トランスモル比：７４／２６）８，４１３．８ｇ（６０．００ｍｏｌ）を撹拌下に滴下し、生成する縮合水を系外へ除きながら系内を連続的に昇温した。１，３−ビス（アミノメチル）シクロヘキサンの滴下終了後、内温を２４０℃として４０分間溶融重合反応を継続した。
その後、系内を窒素で加圧し、ストランドダイからポリマーを取り出して、これをペレット化し、約２２ｋｇのポリアミド樹脂を得た。得られたポリアミド樹脂の融点は、１８９℃、ガラス転移点は８４．５℃であった。【００９９】
（実施例１６）
反応容器に、セバシン酸（ＳＡ１１）と共に、次亜リン酸ナトリウム一水和物（ＮａＨ２ＰＯ２・Ｈ２Ｏ）９．４３９ｇ（ポリアミド樹脂中のリン原子濃度として１５０質量ｐｐｍ）、酢酸ナトリウム４．８９４５ｇを入れた以外は実施例１と同様にポリアミド樹脂を合成した。なお、酢酸ナトリウム／次亜リン酸ナトリウム一水和物のモル比は０．６７である。得られたポリアミド樹脂の融点は、１８９℃、ガラス転移点は８４．５℃であった。【０１００】
（実施例１７および実施例１８）
セバシン酸を表３記載の性状を有するＳＡ１２に変え、１，３−ビス（アミノメチル）シクロヘキサンのシス／トランスモル比を変えた以外は、実施例１７は実施例１５と同様に、実施例１７は実施例１５と同様にして、ポリアミド樹脂を合成した。これらのポリアミド樹脂の評価結果を表３に記載する。得られたポリアミド樹脂の融点は、それぞれ２０４℃、２０４℃、ガラス転移点は、それぞれ８６℃、８６℃であった。【０１０１】
（実施例１９）
セバシン酸を表３記載の性状を有するＳＡ１３に変え、次亜リン酸ナトリウム一水和物（ＮａＨ２ＰＯ２・Ｈ２Ｏ）を３．１４６３ｇ（ポリアミド樹脂中のリン原子濃度として５０質量ｐｐｍ）、酢酸ナトリウムを１．６３１５ｇとした以外は、実施例１５と同様にして、ポリアミド樹脂を合成した。得られたポリアミド樹脂の融点は、１８９℃、ガラス転移点は８４．５℃であった。【０１０２】
（実施例２０）
１，３−ビス（アミノメチル）シクロヘキサンを、シス体とトランス体の９６：４の混合ジアミンとし、次亜リン酸ナトリウム一水和物（ＮａＨ２ＰＯ２・Ｈ２Ｏ）を１２．５８５３ｇ（ポリアミド樹脂中のリン原子濃度として２００質量ｐｐｍ）、酢酸ナトリウムを６．５２６ｇとした以外は、実施例１５と同様にして、ポリアミド樹脂を合成した。得られたポリアミド樹脂の融点は２０９℃、ガラス転移点は８８℃であった。【０１０３】
（実施例２１）
攪拌機、分縮器、冷却器、温度計、滴下装置及び窒素導入管、ストランドダイを備えた反応容器に、精秤したセバシン酸（ＳＡ１１）８９５０ｇ（４４．２５ｍｏｌ）、次亜リン酸ナトリウム一水和物１３．９２３２ｇ（ポリアミド樹脂中のリン原子濃度として３００質量ｐｐｍ）、酢酸ナトリウム１０．７７５７ｇを秤量して仕込んだ。なお、次亜リン酸ナトリウムと酢酸ナトリウムのモル比は１．０である。反応容器内を十分に窒素置換した後、窒素で０．３ＭＰａに加圧し、攪拌しながら１６０℃に昇温してセバシン酸を均一に溶融した。次いで１，３−ビス（アミノメチル）シクロヘキサン６１７４．５ｇ（４４．０３ｍｏｌ）を攪拌下で１７０分を要して滴下した。この間、内温は２３５℃まで連続的に上昇させた。滴下工程では圧力を０．５ＭＰａに制御し、生成水は分縮器及び冷却器を通して系外に除いた。分縮器の温度は１４５〜１４７℃の範囲に制御した。１，３−ビス（アミノメチル）シクロヘキサン滴下終了後、０．４ＭＰａ／時間の速度で降圧し、６０分間で常圧まで降圧した。この間に内温は２４０℃まで昇温した。その後０．００２ＭＰａ／分の速度で降圧し、２０分間で０．０８ＭＰａまで降圧した。その後攪拌装置のトルクが所定の値となるまで０．０８ＭＰａで反応を継続した。０．０８ＭＰａでの反応時間は１０分であった。その後、系内を窒素で加圧し、ストランドダイからポリマーを取り出してこれをペレット化し、約１３ｋｇのポリアミド樹脂を得た。得られたポリアミド樹脂の融点は１８９℃、ガラス転移点は８４．５℃であった。【０１０４】
（比較例４、５）
セバシン酸を表３記載の性状を有するＳＡ１４、ＳＡ１５に変えた以外は、実施例１５と同様にして、ポリアミド樹脂を合成した。得られたポリアミド樹脂はいずれも、融点が１８９℃、ガラス転移点が８４．５℃であった。【０１０５】
上記で得られた各ポリアミド樹脂を実施例８〜１４と同様にして、ＹＩ値、曲げ弾性率及び引張り強さ保持率の評価を行った。評価結果を表３に記載する。【０１０６】
【表３】
2012014772.tif 000004
【０１０７】
［実施例２２〜２３］
（実施例２２）
撹拌機、分縮器、全縮器、温度計、滴下ロート及び窒素導入管、ストランドダイを備えた反応容器に、セバシン酸（ＳＡ１１）１２，１３５ｇ（６０．００ｍｏｌ）を入れ、十分に窒素置換した後、さらに少量の窒素気流下で系内を撹拌しながら１７０℃まで加熱した。
これに三菱ガス化学（株）製１，３−ビス（アミノメチル）シクロヘキサン（ＢＡＣ、シス／トランスモル比：７０／３０）および１，４−ビス（アミノメチル）シクロヘキサン（ＢＡＣ、シス／トランスモル比：１５／８５）からなる混合ＢＡＣ（１，３−ＢＡＣ／１，４−ＢＡＣ混合比：７０／３０）  ８，４１３．８ｇ（６０．００ｍｏｌ）を撹拌下に滴下し、生成する縮合水を系外へ除きながら系内を連続的に昇温した。混合ビス（アミノメチル）シクロヘキサンの滴下終了後、内温を２４０℃として４０分間溶融重合反応を継続した。
その後、系内を窒素で加圧し、ストランドダイからポリマーを取り出して、これをペレット化し、約２２ｋｇのポリアミド樹脂を得た。得られたポリアミド樹脂の融点は、１９１℃、ガラス転移点は７１℃であった。ＤＳＣ測定では降温結晶化ピークを示さず、ほぼ非晶のポリアミドであることを確認した。【０１０８】
（実施例２３）
三菱ガス化学（株）製１，３−ビス（アミノメチル）シクロヘキサン（ＢＡＣ、シス／トランスモル比：７０／３０）および１，４−ビス（アミノメチル）シクロヘキサン（ＢＡＣ、シス／トランスモル比：１５／８５）からなる混合ＢＡＣ（１，３−ＢＡＣ／１，４−ＢＡＣ混合比：３０／７０）を用い、滴下終了後の内温を２７０℃とした以外は実施例２２と同様にしてポリアミド樹脂を得た。融点は２５５℃、ガラス転移点は９２℃であった。
上記で得られた各ポリアミド樹脂を実施例８〜１４と同様にして、ＹＩ値、曲げ弾性率及び引張り強さ保持率の評価を行った。評価結果を表４に記載する。【０１０９】
【表４】
2012014772.tif 000005
【産業上の利用可能性】
【０１１０】
本発明のポリアミド樹脂は、色調並びに弾性率に優れ、かつ、ガスバリア性に優れ吸水率の低いポリアミド樹脂であるため、各種用途に広く利用でき、各種のフィルム、シート、積層フィルム、積層シート、チューブ、ホース、パイプ、中空容器、ボトル等の各種容器、各種部品等、種々の成形体に好適に使用することができ、産業上の利用性は非常に高いものがある。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍ、ナトリウム原子濃度が１〜５００質量ｐｐｍであることを特徴とするポリアミド樹脂。
【請求項２】
リン原子濃度が１〜５００質量ｐｐｍであることを特徴とする請求項１に記載のポリアミド樹脂。
【請求項３】
キシリレンジアミン（Ａ−１）が、メタキシリレンジアミン、パラキシリレンジアミン又はこれらの混合物であることを特徴とする請求項１に記載のポリアミド樹脂。
【請求項４】
ビス（アミノメチル）シクロヘキサン（Ａ−２）が、１，４−ビス（アミノメチル）シクロヘキサン、１，３−ビス（アミノメチル）シクロヘキサン又はこれらの混合物であることを特徴とする請求項１に記載のポリアミド樹脂。
【請求項５】
ジカルボン酸構成単位がセバシン酸（Ｂ）に由来することを特徴とする請求項１に記載のポリアミド樹脂。
【請求項６】
数平均分子量が１０，０００〜５０，０００であることを特徴とする請求項１に記載のポリアミド樹脂。
【請求項７】
請求項１〜６のいずれか１項に記載のポリアミド樹脂を成形してなる成形品。
【手続補正２】
【補正対象書類名】明細書
【補正対象項目名】００１０
【補正方法】変更
【補正の内容】
【００１０】
すなわち、本発明の第１の発明によれば、ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂であって、硫黄原子濃度が１〜２００質量ｐｐｍ、ナトリウム原子濃度が１〜５００質量ｐｐｍであることを特徴とするポリアミド樹脂が提供される。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、本発明の第３の発明によれば、第１の発明において、キシリレンジアミン（Ａ−１）が、メタキシリレンジアミン、パラキシリレンジアミン又はこれらの混合物であることを特徴とするポリアミド樹脂が提供される。
【手続補正５】
【補正対象書類名】明細書
【補正対象項目名】００１４
【補正方法】変更
【補正の内容】
【００１４】
また、本発明の第４の発明によれば、第１の発明において、ビス（アミノメチル）シクロヘキサン（Ａ−２）が、１，４−ビス（アミノメチル）シクロヘキサン、１，３−ビス（アミノメチル）シクロヘキサン又はこれらの混合物であることを特徴とするポリアミド樹脂が提供される。
【手続補正６】
【補正対象書類名】明細書
【補正対象項目名】００１５
【補正方法】変更
【補正の内容】
【００１５】
また、本発明の第５の発明によれば、第１の発明において、ジカルボン酸成構成単位がセバシン酸（Ｂ）に由来することを特徴とするポリアミド樹脂が提供される。
【手続補正７】
【補正対象書類名】明細書
【補正対象項目名】００１６
【補正方法】変更
【補正の内容】
【００１６】
また、本発明の第６の発明によれば、第１の発明において、数平均分子量が１０，０００〜５０，０００であることを特徴とするポリアミド樹脂が提供される。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
さらに、本発明の第７の発明によれば、第１〜６のいずれかの発明のポリアミド樹脂を成形してなる成形品が提供される。
【手続補正書】
【提出日】平成24年5月10日(2012.5.10)
【手続補正１】
【補正対象書類名】明細書
【補正対象項目名】００８５
【補正方法】変更
【補正の内容】
【００８５】
【表１】
2012014772.tif 000006
上記表中、実施例３は参考例である。
【手続補正２】
【補正対象書類名】明細書
【補正対象項目名】００９７
【補正方法】変更
【補正の内容】
【００９７】
【表２】
2012014772.tif 000007
上記表中、実施例１０は参考例である。
【手続補正３】
【補正対象書類名】明細書
【補正対象項目名】０１０６
【補正方法】変更
【補正の内容】
【０１０６】
【表３】
2012014772.tif 000008
上記表中、実施例１７は参考例である。
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
ジアミン構成単位の７０モル％以上がキシリレンジアミン（Ａ−１）及び／又はビス（アミノメチル）シクロヘキサン（Ａ−２）に由来し、ジカルボン酸構成単位の５０モル％以上がセバシン酸（Ｂ）に由来するポリアミド樹脂材料であって、硫黄原子濃度が１〜２００質量ｐｐｍ、ナトリウム原子濃度が１〜５００質量ｐｐｍであることを特徴とするポリアミド樹脂材料。
【請求項２】
リン原子濃度が１〜５００質量ｐｐｍであることを特徴とする請求項１に記載のポリアミド樹脂材料。
【請求項３】
キシリレンジアミン（Ａ−１）が、メタキシリレンジアミン、パラキシリレンジアミン又はこれらの混合物であることを特徴とする請求項１に記載のポリアミド樹脂材料。
【請求項４】
ビス（アミノメチル）シクロヘキサン（Ａ−２）が、１，４−ビス（アミノメチル）シクロヘキサン、１，３−ビス（アミノメチル）シクロヘキサン又はこれらの混合物であることを特徴とする請求項１に記載のポリアミド樹脂材料。
【請求項５】
ジカルボン酸構成単位がセバシン酸（Ｂ）に由来することを特徴とする請求項１に記載のポリアミド樹脂材料。
【請求項６】
数平均分子量が１０，０００〜５０，０００であることを特徴とする請求項１に記載のポリアミド樹脂材料。
【請求項７】
請求項１〜６のいずれか１項に記載のポリアミド樹脂材料を成形してなる成形品。
【国際調査報告】
2012014772.tif 000009
2012014772.tif 000010
2012014772.tif 000011
2012014772.tif 000012